FR 3106829 A1 20210806 FR 2001173 A 20200205 Procédé de fabrication de composites à matrice céramique comprenant une interphase spécifique Des matériaux composites comportant un renforcement par des fibres et une matrice céramique dans laquelle les fibres revêtues d’une couche mince dénommée interphase sont incluses, sont fabriqués par un procédé caractérisé en ce qu’il comprend : - sur les fibres, la formation d’une interphase par dépôt ou infiltration chimique effectuée en deux étapes enchaînées sans interruption, la principale étape de fabrication étant caractérisée par l’utilisation, pendant au moins 80% du temps de dépôt de toute l’interphase, d’un mélange de gaz composé d’une part au moins d’ammoniac et d’hydrogène et d’autre part de trichlorure de bore et de dichlorure de carbonyle, la concentration de ce dernier étant comprise entre plus de 1% et environ 5% en pourcentage atomique par rapport au trichlorure de bore, interphase dont l’épaisseur totale finale est comprise entre 0,1 et 1 µm ; - le traitement thermique des fibres ainsi revêtues de l’interphase, sans exposition à une atmosphère oxydante après revêtement des fibres par l’interphase, traitement thermique effectué à une température égale ou supérieure à environ 1100°C ; - puis la fabrication du matériau composite par inclusion des fibres revêtues de l’interphase dans la matrice faite de céramique, au moins pour la plus grande partie. Des composites à matrice céramique performants sont fabriqués avec ce procédé moins onéreux. Procédé de fabrication de composites à matrice céramique comprenant une interphase spécifique La présente invention concerne les matériaux composites à matrice céramique, et plus particulièrement les composites qui comportent un renforcement par des fibres inclus dans une matrice avec au moins une couche mince, dite interphase, séparant les fibres de la matrice. Les composites à matrices céramiques, ci-après désignés par CMCs, sont des matériaux légers connus et utilisés pour fabriquer des pièces exposées à des conditions telles que celles rencontrées dans les applications aéronautiques et spatiales ou dans d’autres domaines, par exemple celui des turbines industrielles. Ils comportent un renforcement par des fibres, dont les fibres de carbone et les fibres céramiques, densifié par une matrice céramique. Entre les fibres et la matrice, au moins une couche continue ou interphase permet d’ajuster la force de liaison entre ces deux éléments constitutifs des CMCs. Les CMCs sont des matériaux qui sont utilisés pour leur résistance mécanique en flexion, traction, et contre les chocs mais aussi spécialement pour leur aptitude à conserver leurs propriétés mécaniques dans une large gamme de températures allant de 500 à plus de 1600°C. Dans le domaine des hautes températures, des barrières thermiques et/ou environnementales sont utilisées pour accroître leurs propriétés de résistance aux agressions par les gaz environnants dans les conditions thermomécaniques d’emploi. L’invention concerne principalement des matériaux composites à matrice céramique dont l’interphase est déposée par un procédé de dépôt chimique (CVD) ou d’infiltration chimique (CVI) à partir de la phase gazeuse. Pour obtenir une meilleure tenue à l’oxydation que le pyrocarbone, ces interphases sont souvent constituées au moins en partie d’une couche de nitrure de bore. Une telle interphase est déposée par CVD sur des fils constitués de plusieurs centaines à plusieurs milliers de fibres de renforcement, souvent par un procédé en continu où les fils passent à travers la zone de réaction chimique à une vitesse déterminée et sont ainsi revêtues d’une couche d’épaisseur donnée comme par exemple dans le brevet US2002066409A1. Cette technique proche de la CVD mais qui doit conduire à un revêtement d’épaisseur et structure contrôlées sur toutes les fibres jusqu’au cœur du fil sera plus précisément dénommée ici « CVD/CVI forcée » au sens où la phase gazeuse doit être dirigée vers le ou les fils pour permettre un dépôt satisfaisant par pénétration de la phase gazeuse et transfert de masse par convection forcée et diffusion vers la surface de toutes les fibres au sein du fil. Cette technique hybride se caractérise par un transfert de masse suffisamment rapide vers les fibres, ce qui offre la possibilité d’utiliser des températures relativement élevée comprises entre 1100 et 1500°C. Un procédé du type CVD/CVI forcée permet aussi le dépôt de couches, dont les couches de nitrure de bore, en continu sur des fibres qui constituent un textile de faible épaisseur fabriqué par tissage, tressage ou tricotage des fils, procédé qui est décrit par exemple dans le brevet US2016229758 où la phase gazeuse pénètre par convection forcée et diffusion dans le textile. Une interphase de nitrure de bore est aussi déposée par infiltration chimique isotherme à partir de la phase gazeuse (ICVI) dans des préformes tridimensionnelles fabriquées par tissage tridimensionnel des fils ou tissage de couches de textile ou empilement de couches de textile comme il est décrit dans les brevets WO9823555 et WO2014049221, selon le procédé d’infiltration déjà optimisé par M. Leparoux (Thèse, Université d’Orléans, 1995) et L. Vandenbulcke et M. Leparoux (Journal de Physique IV, 1995, 05 (C5), pp.C5-735 - C5-751, jpa-00253950). Dans ce procédé ICVI, la phase gazeuse circule de façon continue au sein du réacteur de dépôt entre l’entrée et la sortie de celui-ci. Un procédé de CVI pulsée (PCVI) est aussi employé tel que décrit par exemple dans WO9823555 où l’interphase est déposée au cours de cycles consécutifs. Chaque cycle comprend une introduction de gaz réactif dans le réacteur de dépôt, un maintien de la phase gazeuse pendant la durée du dépôt suivi d’une évacuation par pompage ou balayage par un gaz inerte. Que ce soit en ICVI ou PCVI, la température de dépôt est beaucoup plus basse qu’en CVD/CVI forcée, souvent comprise entre 650 et 900°C. Les matériaux de base qui composent ces composites tels que les fibres sont chers et les procédés de fabrication des interphases et des matrices sont des procédés coûteux qui font de ces composites des matériaux utilisables pour des applications à haute valeur ajoutée. Même dans ce cas, toute diminution du coût d’un composant ou d’un procédé est appréciable. L’invention a pour objet : à la fois la diminution du coût de fabrication et l’optimisation des interphases de composites à matrice céramique. Il s’agit ainsi de fabriquer des CMCs performants, ayant des propriétés au moins égales ou supérieures à celles obtenues avec du nitrure de bore déposé sur les fibres selon les procédés antérieurs tout en diminuant le coût de fabrication. Ce coût de fabrication élevé est pour une partie dû au coût élevé des gaz utilisés pour la fabrication de ces interphases, en particulier celui du trichlorure de bore employé le plus souvent pour déposer le nitrure de bore. Le trichlorure de bore commercial est préparé par réaction du chlore, soit sur le carbure de bore dans un borate fondu, soit sur le carbure de bore en lit fluidisé en présence d’un catalyseur qui est un chlorure d’un métal de transition, soit sur l’oxyde de bore en présence de carbone. Dans tous les cas, le trichlorure de bore BCl 3 est fortement contaminé par le dichlorure de carbonyle (COCl 2 ), ce qui constitue un inconvénient majeur et un surcoût dans la synthèse du BCl 3 commercial qui est purifié. Ces deux molécules sont en effet difficiles à séparer, en particulier par distillation fractionnée, à cause des variations des pressions de vapeur en fonction de la température très proches pour ces deux espèces. Leur séparation par exemple par conversion thermique ou photochimique de COCl 2 en CO et Cl 2 suivie d’une distillation fractionnée entraîne un surcoût important dans la synthèse du BCl 3 commercial. Par contre, les impuretés gazeuses volatiles telles que Cl 2 et HCl qui ont un point d’ébullition très inférieur à 0°C peuvent être facilement séparées. Le produit issu de cette séparation simple n’est pas du BCl 3 tel qu’il peut être nommé commercialement mais un mélange de BCl 3 et de son impureté principale, COCl 2 , en concentration qui atteint jusqu’à environ 5% en pourcentage atomique. Après purification, le BCl 3 commercial de grade chimiquement pur (CP) ne contient que 0,5% d’impuretés mais des puretés beaucoup plus grandes que 99,5%, égales ou supérieures à 99,99%, peuvent être utilisées en particulier dans le domaine de l’électronique alors que le BCl 3 dit technique contient 1% d’impuretés (Pubchem : « Impurities in Boron trichloride / BCl3 », 1978, sections 7.4-7.5). L’ensemble des puretés disponibles chez les fabricants et fournisseurs de BCl 3 vont ainsi de 99 à 99,999% et la pureté de 99% est la pureté la plus faible qu’il est possible de se procurer sous l’appellation trichlorure de bore. Dans les brevets précédemment cités, le nitrure de bore est le plus souvent déposé à partir de mélange de trichlorure de bore, ammoniac et hydrogène mais aucun ne précise la pureté des gaz employés, en particulier la pureté du trichlorure de bore utilisé. Aucun n’indique non plus la présence d’au moins un autre gaz en quantité substantielle, quantité telle qu’elle ne permettrait pas de désigner par le seul nom trichlorure de bore, le gaz utilisé pour une application où il est employé comme gaz réactif ou de synthèse d’un composé du bore tel que le nitrure de bore. L’appellation de cette espèce chimique est en effet exclusivement employée pour un trichlorure de bore de pureté au moins égale à 99% pour un BCl 3 technique et la pureté du BCl 3 employé en tant que réactif chimiquement pur, soit « reagent grade » dans sa dénomination américaine, est de 99,5% (Pubchem : « Impurities in Boron trichloride / BCl3 », 1978, sections 7.4-7.5). C’est ainsi qu’un BCl 3 de pureté « reagent grade » est employé dans les brevets EP 2 548 855 A1 et US 8 986 845 pour la fabrication de couches de bore élémentaire infiltrées dans des matrices de CMCs à partir de mélanges trichlorure de bore et hydrogène. Dès qu’on utilise un trichlorure de bore de pureté inférieure à 99%, il ne s’agit plus de trichlorure de bore mais d’un mélange de trichlorure de bore avec sa principale impureté qui est COCl 2 , mélange qui modifie la nature du solide déposé. C’est ainsi que dès qu’on utilise un mélange d’hydrogène et de BCl 3 de pureté inférieure à 99%, on n’obtient plus des couches de bore élémentaire mais des couches de type B[C] de structures différentes où la concentration en carbone dans le solide déposé est très supérieure à 0,4% comme le montre le brevet WO2018220296. Au contraire des conditions de dépôt des interphases en nitrure de bore décrites dans les brevets et publications cités précédemment, la présente invention utilise principalement le dépôt ou l’infiltration chimique d’une interphase à partir d’un mélange de gaz composé au moins d’ammoniac et d’hydrogène auquel est ajouté un mélange de trichlorure de bore et de dichlorure de carbonyle, ce dernier en concentration élevée jusqu’à environ 5% en pourcentage atomique par rapport au trichlorure de bore, le mélange de trichlorure de bore et de la principale impureté formée au cours de sa synthèse contenant ainsi suffisamment de carbone pour conduire à un dépôt de type B[C] comprenant beaucoup de carbone, entre 0,4 et 8% de carbone en pourcentage atomique, lorsque ce BCl 3 est réduit par le seul réactif hydrogène. Le COCl 2 joue donc un rôle important dans les processus de dépôt qui l’utilisent en mélange avec le trichlorure de bore. L’invention concerne ainsi la fabrication de matériaux composites à matrice céramique dont l’interphase est fabriquée, pour sa plus grande partie, à partir d’un mélange de BCl 3 +COCl 2 +NH 3 +H 2 où le COCl 2 n’a pas été séparé de BCl 3 , au contraire des procédés antérieurs qui utilisent sous le nom trichlorure de bore un réactif forcément purifié qui ne contient qu’une quantité inférieure à 1% de COCl 2 , souvent 0,05% pour fabriquer le nitrure de bore. Pour déposer/infiltrer BN, M. Leparoux (Thèse, Université d’Orléans, 1995) utilisait ainsi un mélange BCl 3 +NH 3 +H 2 où tous les gaz avaient une pureté de 99,995%. Relativement aux résultats obtenus avec cette pureté et avec tout réactif dénommé trichlorure de bore, le mélange gazeux utilisé ici peut conduire à une influence négative des impuretés et à une interaction initiale néfaste avec les fibres de renforcement du composite. Le procédé de l’invention utilise donc de façon spécifique deux étapes de fabrication de l’interphase qui sont enchaînées sans interruption. La présente invention a donc pour objet un procédé de fabrication d’un matériau composite comportant un renforcement par des fibres et une matrice principalement composée de céramique, ladite matrice dans laquelle les fibres revêtues d’une couche mince dénommée interphase sont incluses, procédé caractérisé en ce qu’il comprend : - la fabrication d’une interphase en deux étapes enchaînées sans interruption, ladite interphase étant fabriquée de façon à former une couche mince sur les fibres par dépôt chimique ou infiltration chimique à partir d’une phase gazeuse constituée, dans une première étape de fabrication, d’un mélange de gaz composé au moins d’ammoniac et d’hydrogène dont la pureté est égale ou supérieure à 99,9% et de trichlorure de bore de pureté égale ou supérieure à 99%, puis constituée dans une deuxième étape de fabrication d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, la durée de la première étape étant inférieure à 20% de la durée totale de fabrication de l’interphase dont l’épaisseur finale est comprise entre 0,1 et 1 µm, - le traitement thermique des fibres ainsi revêtues de l’interphase, sans exposition à une atmosphère oxydante après revêtement des fibres par l’interphase, traitement thermique effectué à une température égale ou supérieure à 1100°C pendant une durée inférieure à 4 heures, - puis la fabrication du matériau composite par inclusion des fibres revêtues de l’interphase dans la matrice. Préférentiellement, dans la première étape du dépôt chimique ou de l’infiltration chimique à partir de la phase gazeuse, on fabrique l’interphase avec un trichlorure de bore de pureté égale ou supérieure à 99,5%. Durant la deuxième étape de fabrication de l’interphase, le procédé de fabrication de l’invention est caractérisé en ce que le trichlorure de bore est purifié des seuls impuretés très volatiles qui ont une température d’ébullition inférieure à 0°C, essentiellement Cl 2 et HCl. Lors de la synthèse du trichlorure de bore, des impuretés autres que le dichlorure de carbonyle sont présentes telles que le tétrachlorure de silicium, SiCl 4 , en particulier quand la synthèse du trichlorure de bore est effectuée dans un réacteur en silice. La présente invention comprend aussi un procédé de fabrication où, en plus, un précurseur du silicium est ajouté au mélange gazeux dans au moins tout ou partie d’une des deux étapes de dépôt ou d’infiltration chimique, ce précurseur étant pris parmi le groupe comprenant le silane, un des chlorures de silicium et le méthyltrichlorosilane. Cet ajout permet de déposer une interphase contenant au moins une couche à base du ternaire Si-B-N. Préférentiellement, la concentration en espèces gazeuses précurseurs du silicium est ajustée pour obtenir une concentration en silicium dans cette couche de l’interphase au moins égale à 20% en pourcentage atomique. La présente invention concerne des composites à matrice céramique qui utilisent un renforcement par des fibres de natures diverses. Les fibres employées sont ainsi des fibres en carbone, alumine, mullite ou carbure de silicium. Dans ce dernier cas, les fibres de carbure de silicium contiennent le carbone et le silicium comme éléments majoritaires et, entre autres impuretés, de l’oxygène à une concentration comprise entre 0,05 et 14% en pourcentage atomique. En fonction de leur composition et de leur structure, ces fibres ont des stabilités thermiques très différentes connues des spécialistes. En fonction de leur stabilité thermique, elles seront incluses dans des composites utilisés pour des applications à température comprise entre 550 et 1600°C environ. Le procédé de l’invention utilise des fibres de diamètre variable, le plus souvent compris entre 7 et 15 µm. Ces fibres ne sont pas utilisées seules mais sont organisées de façon à former des fils qui contiennent entre quelques centaines et quelques milliers de fibres. Ces fils peuvent être revêtus directement par l’interphase en utilisant le procédé de l’invention. Ces fils peuvent être aussi organisés en un textile de faible épaisseur ayant une extension principale suivant deux directions (2D), textile fabriqué par tissage, tressage ou tricotage des fils. Ces textiles 2D sont aussi revêtus par l’interphase selon le procédé de l’invention. Dans les deux cas, sur un ou plusieurs fils alignés parallèlement ou sur un textile 2D, la fabrication de l’interphase est effectuée par dépôt/infiltration chimique forcée à partir de la phase gazeuse (CVD/CVI forcée) de façon à revêtir toute les fibres des fils ou du textile avec la même épaisseur d’interphase, ou au moins une épaisseur approchante et une structure proche. Pour obtenir un tel résultat, le transfert de masse vers toutes les zones à revêtir doit être suffisamment rapide relativement à la cinétique chimique à la surface de celles-ci. Pour obtenir un tel résultat connu depuis très longtemps (L. Vandenbulcke : J. Electrochem. Soc., 124(12), 1977, pp. 1931-1937et pp.1937-1942), la direction de l’écoulement de la phase gazeuse dans la chambre de dépôt est, selon le procédé de l’invention, sinon strictement perpendiculaire au fil ou au textile comme dans les publications cités précédemment, mais fait un angle supérieur à environ 20 degrés avec la direction principale des fils ou le plan du textile. La température de dépôt de l’interphase et la pression de la phase gazeuse jouent également un rôle important sur la cinétique de dépôt et les conditions de transfert de masse de la phase gazeuse vers chaque fibre. Les conditions de dépôt par CVD/CVI forcée permettent d’utiliser une température de dépôt/infiltration assez élevée tout en maintenant une bonne uniformité des épaisseurs de l’interphase sur chaque fibre. Le procédé de l’invention utilise ainsi une fabrication de l’interphase sur les fils et les textiles 2D par dépôt/infiltration chimique à température égale ou supérieure à 1100°C et à une pression comprise entre 0,2 et 10 kPa. La fabrication de l’interphase dans la chambre de dépôt est effectuée sur un ou plusieurs fils, ou bien sur un textile 2D qui sont maintenus statique. Cette fabrication est aussi effectuée selon le procédé de l’invention sur un ou plusieurs fils, ou bien un textile 2D qui défilent à une vitesse comprise entre 2 et 500 centimètres par minute. Dans ce dernier cas, la mise en œuvre du procédé, bien que plus complexe permet de revêtir une beaucoup plus grande quantité de fibres sans avoir à interrompre le procédé. Dans une variante du procédé de fabrication du matériau composite selon l’invention, le traitement thermique des fibres revêtues de l’interphase n’est pas nécessaire lorsque la fabrication de l’interphase par CVD/CVI forcée, sur un ou plusieurs fils ou bien sur un textile 2D, est effectuée à une température de dépôt/infiltration suffisamment élevée pour assurer une bonne stabilité de l’interphase, température supérieure à 1100°C, préférentiellement égale ou supérieure à environ 1250°C. Le système utilisé pour la mise en œuvre du procédé comprend alors deux chambres de fabrication de l’interphase dans laquelle défilent le ou les fils ou bien le textile. Un système de mise en œuvre de plusieurs chambres consécutives pour y effectuer des opérations de dépôt est bien connu de l’homme de l’art. Ainsi l’invention comprend un procédé de fabrication d’un matériau composite comportant un renforcement par des fibres et une matrice principalement composée de céramique, ladite matrice dans laquelle les fibres revêtues d’une couche mince dénommée interphase sont incluses, procédé caractérisé en ce qu’il comprend : - la fabrication d’une interphase en deux étapes enchaînées sans interruption, ladite interphase étant fabriquée de façon à former une couche mince sur les fibres par dépôt chimique ou infiltration chimique à partir d’une phase gazeuse constituée, dans une première étape de fabrication, d’un mélange de gaz composé au moins d’ammoniac et d’hydrogène dont la pureté est égale ou supérieure à 99,9% et de trichlorure de bore de pureté égale ou supérieure à 99%, puis constituée dans une deuxième étape de fabrication d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, la durée de la première étape étant inférieure à 20% de la durée totale de fabrication de l’interphase dont l’épaisseur finale est comprise entre 0,1 et 1 µm, la fabrication étant effectuée sur un ou plusieurs fils ou bien un textile 2D selon un procédé de CVD/CVI forcée réalisé à une température supérieure à 1100°C, - puis la fabrication du matériau composite par inclusion des fibres revêtues de l’interphase dans la matrice. Le procédé précédent ne comprend que deux chambres de dépôt, sans chambre de traitement thermique lorsque la température de dépôt utilisée est supérieure à 1100°C, préférentiellement dans la gamme de température la plus élevée, égale ou supérieure à environ 1250°C. Dans une autre version du procédé, le système utilisé comprend un enroulement du ou des fils ou bien du textile sur un tambour qui est évacué sous atmosphère contrôlée pour être transporté et positionné dans la chambre de traitement thermique, ceci selon un processus bien connu, en particulier dans le domaine de l’électronique. Dans une variante du procédé CVD/CVI forcée principalement utilisée sur les fibres qui contiennent la plus grande quantité d’oxygène, la présente invention a pour objet un procédé caractérisé en ce que la première étape a une durée nulle, c’est à dire que la fabrication de l’interphase est entièrement effectuée avec un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% par rapport au trichlorure de bore, l’épaisseur finale de l’interphase étant comprise entre 0,1 et 1 µm. La fabrication de l’interphase est alors effectuée dans une seule chambre de dépôt/infiltration et une chambre de traitement thermique. Ainsi l’invention comprend un procédé de fabrication d’un matériau composite comportant un renforcement par des fibres et une matrice principalement composée de céramique, ladite matrice dans laquelle les fibres revêtues d’une couche mince dénommée interphase sont incluses, procédé caractérisé en ce qu’il comprend : - la fabrication d’une interphase, ladite interphase étant fabriquée de façon à former une couche mince sur les fibres par dépôt chimique ou infiltration chimique à partir d’une phase gazeuse constituée d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, ladite interphase ayant une épaisseur comprise entre 0,1 et 1 µm, - le traitement thermique des fibres ainsi revêtues de l’interphase, sans exposition à une atmosphère oxydante après revêtement des fibres par l’interphase, traitement thermique effectué à une température égale ou supérieure à 1100°C pendant une durée inférieure à 4 heures, - puis la fabrication du matériau composite par inclusion des fibres revêtues de l’interphase dans la matrice. Comme nous l’avons vu, le procédé de l’invention utilise des fibres de diamètre variable, le plus souvent compris entre 7 et 15 µm. Ces fibres sont organisées de façon à former des fils qui contiennent entre quelques centaines et quelques milliers de fibres. Dans le procédé de l’invention tel que décrit précédemment, ces fils ou les textiles 2D fabriqués avec ces fils étaient revêtus de l’interphase par CVD/CVI forcée. Ces fils constitués de fibres sont aussi agencés pour constituer des préformes fibreuses tridimensionnelles fabriquées par tissage tridimensionnel des fils ou tissage de couches de textile ou empilement de couches de textile avec un renforcement plus ou moins fort suivant la troisième dimension, les couches de textile étant maintenues empilées par des outils de maintien constitués de matériaux solide perforés qui permettent le passage des gaz vers les fibres. Ces outils qui jouent aussi le rôle de conformateurs pour les préformes fibreuses sont bien connus de l’homme de l’art. Dans le cas de ces préformes fibreuses tridimensionnelles, le procédé de fabrication de l’interphase est un procédé d’infiltration chimique à partir de la phase gazeuse (CVI) en mode continu ou en mode pulsé (PCVI) réalisé à une température comprise entre 650 et 900°C et à une pression comprise entre 0,1 et 5 kPa, toujours en utilisant au moins pendant 80% du temps de fabrication de l’interphase un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore. La présente invention a donc pour objet un procédé de fabrication d’un matériau composite comportant un renforcement par des fibres et une matrice principalement composée de céramique, ladite matrice dans laquelle les fibres revêtues d’une couche mince dénommée interphase sont incluses, procédé caractérisé en ce qu’il comprend : - la fabrication d’une interphase en deux étapes enchaînées sans interruption, ladite interphase étant fabriquée de façon à former une couche mince sur les fibres par infiltration chimique en continu (CVI) ou pulsée (PCVI) à partir d’une phase gazeuse constituée, dans une première étape de fabrication, d’un mélange de gaz composé au moins d’ammoniac et d’hydrogène dont la pureté est égale ou supérieure à 99,9% et de trichlorure de bore de pureté égale ou supérieure à 99%, puis constituée dans une deuxième étape de fabrication d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, la durée de la première étape étant inférieure à 20% de la durée totale de fabrication de l’interphase dont l’épaisseur finale est comprise entre 0,1 et 1 µm, - le traitement thermique des fibres ainsi revêtues de l’interphase, sans exposition à une atmosphère oxydante après revêtement des fibres par l’interphase, traitement thermique effectué à une température égale ou supérieure à 1100°C pendant une durée inférieure à 4 heures, - puis la fabrication du matériau composite par inclusion des fibres revêtues de l’interphase dans la matrice. Dans le cas du procédé CVI ou PCVI sur des préformes fibreuses les outils de maintien sont le plus souvent utilisés, après traitement thermique des fibres revêtues de l’interphase, pour consolider la préforme par une première couche de matrice fabriquée par CVI. La densification de la matrice est ensuite poursuivie après avoir extrait la préforme de ses outils de maintien. Bien entendu, les variantes de l’invention décrites précédemment pour le procédé CVD/CVI forcée s’appliquent aussi au procédé CVI et PCVI, excepté celle qui n’utilise pas de traitement thermique après infiltration de l’interphase. Dans une variante du procédé CVI/PCVI utilisée sur une préforme fibreuse tridimensionnelle, la présente invention a pour objet un procédé caractérisé en ce que la première étape a une durée nulle, c’est à dire que la fabrication de l’interphase est entièrement effectuée avec un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, l’épaisseur finale de l’interphase étant comprise entre 0,1 et 1 µm. En dehors des conditions de CVD/CVI forcée à des températures égales ou supérieures à 1250°C, le procédé de l’invention utilise un traitement thermique des fibres revêtues de l’interphase sans que l’ensemble soit exposé à une atmosphère oxydante après revêtement des fibres par l’interphase. Ce traitement thermique est effectué à une température au moins égale à 1100°C pendant une durée inférieure ou égale à 4 heures, préférentiellement inférieure ou égale à 2 heures. La température de traitement choisie dépend de la stabilité thermique des fibres. Pour les fibres en carbure de silicium telles que par exemple les fibres de la société Nippon Carbon de type Nicalon™, une bonne stabilité thermique est maintenue entre 1100°C et 1600°C environ selon le type de fibre. Les traitements thermiques seront donc effectués en tenant compte de ces températures de façon à ne pas modifier de façon notable les propriétés mécaniques intrinsèques des fibres. C’est ainsi que le procédé de l’invention utilise un traitement des fibres revêtues de l’interphase à une température comprise entre 1100°C et 1600°C environ. Le traitement thermique est préférentiellement effectué à une température et selon une durée qui, sous atmosphère inerte, n’altèrent pas de plus de 5% le module d’élasticité intrinsèque nominal des fibres fourni par le fabricant. Le traitement thermique est effectué dans des atmosphères gazeuses telles que les gaz rares, préférentiellement l’argon, ou dans l’azote. Le procédé de fabrication d’un matériau composite selon l’invention est poursuivi par l’inclusion des fibres revêtues de l’interphase déposée à haute température ou traitée thermiquement. Cette matrice est constituée d’au moins un matériau pris parmi le groupe des oxydes, des carbures, des nitrures et des siliciures ou par une combinaison de matériaux pris parmi au moins un de ces groupes. Parmi ceux-ci, un matériau très employé pour constituer la matrice est le carbure de silicium. L’inclusion des fibres revêtues de l’interphase déposée à haute température ou traitée thermiquement est effectuée selon diverses techniques connues de l’homme de l’art, au moins en partie par : infiltration chimique à partir de la phase gazeuse (CVI) et/ou imprégnation par au moins un polymère précurseur de céramique suivi d’une pyrolyse et/ou en introduisant du carbone et/ou une poudre céramique au sein des fibres et en infiltrant un métal à base de silicium à l’état fondu pour former un carbure de silicium. Par exemple, le troisième procédé connu sous l’appellation de « melt infiltration » ou MI est décrit en particulier dans les brevets US 4 889 686(A) et US 5 015 540(A). Le procédé de fabrication d’un matériau composite selon l’invention comprend aussi des matériaux de matrice qui permettent une auto-cicatrisation de celle-ci lorsque l’intérieur de la matrice est exposé à une atmosphère oxydante par des fissures rejoignant la surface, qu’elles proviennent de la fabrication ou de l’utilisation du composite. Dans ce cas, la matrice est constituée de couches de natures différentes qui comprennent le carbure de silicium et au moins un carbure pris parmi le binaire bore-carbone ou le ternaire silicium-bore-carbone comme il est décrit par exemple dans le document US 5 246 736 et le document WO2018220296. Dans la présente invention, ces couches sont infiltrées par CVI et l’élément bore est apporté dans toutes ces couches de type B-C ou Si-B-C par une phase gazeuse comprenant préférentiellement un trichlorure de bore de pureté inférieure à 99%. Le procédé de fabrication d’un matériau composite selon l’invention qui comprend un renforcement par des fibres et une matrice principalement composée de céramique, ladite matrice dans laquelle les fibres revêtues d’une couche mince dénommée interphase sont incluses, peut comporter diverses directions de renforcement. Le composite comporte un renforcement par des fibres qui constituent des fils allongés suivant une direction principale de renforcement (composite 1D), ou par des fils qui constituent des textiles avec deux directions principales de renforcement (composite 2D) ou qui comprennent en plus un renforcement partiel suivant une troisième direction (composite 2,5D), ou qui constituent un renforcement suivant N directions où N ≥ 3. D’autres caractéristiques et avantages de l’invention apparaîtront à la lecture de la description des figures jointes et des exemples qui suivent. La figure 1 est une représentation schématique d’une section d’un composite renforcé suivant deux directions et fabriqué selon l’invention. Le matériau composite (1) comporte un renforcement par des fibres (10) et une matrice (11) principalement composée de céramique, les fibres revêtues d’une couche mince dénommée interphase (12) étant incluses dans ladite matrice. Des exemples d’appareillage permettant la mise en œuvre du procédé de fabrication de l’interphase par CVD/CVI forcée sur des fils ou des textiles sont fournis par les documents US 6 630 029 et US2016229758 par exemple. Les fils ou les textiles défilent dans la chambre de dépôt/infiltration selon une technique ancienne de dépôt du bore amorphe sur monofilament de tungstène pour former des filaments de bore amorphe de 100 µm de diamètre environ. Un autre type d’appareillage CVD/CVI forcée, basé sur des principes scientifiques proches mais en statique, est utilisé ici en variante de l’appareillage de CVI décrit de façon détaillée ci-dessous. Nous verrons qu’on y associe un transfert de masse par convection forcée essentiellement ascendante, à un transfert de masse par convection naturelle ascendante, à la diffusion des réactifs gazeux sous pression réduite. La figure 2 est une représentation schématique d’un exemple d’appareillage de fabrication de l’interphase et de la matrice par CVI. Il s’agit ici de l’infiltration d’une interphase dans des préformes fibreuses insérées dans leurs outils de maintien. L’hydrogène est contenu dans une bouteille de gaz (20), le BCl 3 dans une bouteille de gaz (21) et le COCl 2 dans une bouteille de gaz (22). Le mélange formé par ces deux gaz, BCl 3 et COCl 2 , ce dernier en quantité supérieure à 1% relativement au BCl 3 , mélange issu de la synthèse du trichlorure de bore est reproduit ici artificiellement à partir d’un mélange des deux gaz purs. L’ammoniac est contenu dans une bouteille (23). Ces gaz sont délivrés avec des débits contrôlés dans des canalisations qui comportent chacune une vanne d’arrêt (24), (25), (26) et (27) et un débitmètre massique (28), (29), (30) et (31). Le mélange gazeux de composition contrôlée est ensuite introduit par la canalisation (32) dans le réacteur de dépôt (33). Celui-ci est placé dans une enceinte (34) dans laquelle on peut faire le vide et contrôler l’atmosphère. A l’intérieur du réacteur (33), un suscepteur (35) en matériau conducteur, par exemple du graphite revêtu de carbure de silicium, contient une ou plusieurs préformes fibreuses (36) à revêtir par l’interphase. Un inducteur (37) est relié à un générateur haute fréquence (38) qui permet de chauffer le suscepteur et les textures fibreuses à infiltrer par l’interphase. Un thermocouple (39) permet, à l’aide d’un régulateur de température (40), de piloter le générateur de façon à porter le suscepteur et les préformes fibreuses à infiltrer à la température souhaitée. Une pompe (41) permet de faire le vide initial dans l’enceinte (34) puis de maintenir la pression dans cette enceinte à la valeur désirée par l’intermédiaire d’un capteur de pression fixé sur l’enceinte et d’une vanne de régulation (42). Un piège (43), situé avant la pompe, est destiné à protéger celle-ci et le système de régulation des gaz corrosifs halogénés. Des lignes de gaz supplémentaires permettent de mettre en œuvre l’ensemble du procédé. Le traitement thermique est ainsi effectué sous atmosphère contrôlée, par exemple d’argon introduit à partir de la source (44) avec sa vanne (45) et son débitmètre (46). Un dépôt initial de consolidation des préformes fibreuses, par exemple avec une couche de carbure de silicium peut être effectué à partir d’un mélange d’hydrogène contenu dans la bouteille (20) et de méthyltrichlorosilane provenant d’une bouteille supplémentaire avec ses accessoires non représentés ici. Après consolidation de la préforme fibreuse, la densification de la matrice par du carbure de silicium par exemple peut être poursuivie dans ce même réacteur après libération de la préforme fibreuse de ses outils de maintien. La facilité de mise en œuvre, la versatilité du procédé et de ses variantes, et les avantages de ce procédé sont démontrés à l’aide d’exemples de mise en œuvre plus spécifiques. Dans l’exemple 1, le procédé de fabrication d’un matériau composite selon l’invention utilise une préforme fibreuse constituée de textiles et renforcée suivant deux directions (2D). Elle est constituée de fibres Hi-Nicalon™ produites par Nippon Carbon qui ont subi un traitement spécifique pour éliminer l’oxyde natif à sa surface selon un procédé bien connu. La préforme est disposée dans des outils de maintien et l’ensemble est introduit dans le réacteur de dépôt (33) de la figure 2 pour y déposer l’interphase par CVI. Un mélange de gaz composé d’ammoniac et d’hydrogène dont la pureté est égale à 99,95% et de trichlorure de bore de pureté égale à 99,95% est utilisé dans une première étape pour infiltrer une couche d’interphase de 0,04 µm à la température de 700°C, sous une pression de 1,3 kPa. Dans une deuxième étape de fabrication, un mélange de gaz composé d’ammoniac et d’hydrogène de pureté égale à 99,95%, de trichlorure de bore de pureté égale à 99,95% et de dichlorure de carbonyle en concentration égale à 2,5% par rapport au trichlorure de bore, est utilisé dans les mêmes conditions de température et de pression pour atteindre une épaisseur finale de l’interphase de 0,2 µm. Le mélange trichlorure de bore plus dichlorure de carbonyle utilisé ici correspond à un trichlorure de bore qui n’a été purifié, après sa synthèse, que de ses seules espèces volatiles, comme Cl 2 et HCl. Après balayage du réacteur de dépôt par de l’argon pour éliminer les réactifs précédents, un traitement thermique des fibres revêtues de l’interphase est effectué sous argon à une température de 1400°C pendant une durée de 1 heure. La préforme, toujours maintenue dans ses outils est ensuite consolidée par une couche de céramique, ici le carbure de silicium déposé par CVI à partir d’un mélange de méthyltrichlorosilane (CH 3 SiCl 3 ) et d’hydrogène (H 2 ) selon un procédé bien connu à une température d’environ 1000-1040 °C et une pression dans le domaine 7,5 à 15 kPa. La préforme ainsi consolidée est alors libérée de ses outils de maintien et conserve sa forme et ses dimensions. La densification de la préforme est poursuivie par CVI pour former la matrice céramique, ici toujours constituée par infiltration de SiC. Notons que d’autres techniques de densification pourraient être alors employées telles qu’elles ont été décrites précédemment. Ici la densification est poursuivie pour former une matrice de carbure de silicium et terminer le matériau composite. Notons aussi que la surface extérieure d’un tel composite peut être protégée par un revêtement faisant office de barrière thermique et/ou environnementale (EBC). Ce type de revêtement a pour but l’abaissement de température dans le composite et la protection du composite contre la corrosion en atmosphère oxydante ou humide. De tels revêtements sont décrits par exemple dans les brevets US 7 544 394, WO 9631687(A1), US 9 133 541 et US2018363476. Une éprouvette de traction est usinée dans le composite ainsi formé sans revêtement extérieur de type EBC, après les étapes de fabrication de l’interphase, de traitement thermique, de consolidation de la préforme puis de densification terminale. Cet usinage est effectué de façon à obtenir la direction principale de l’éprouvette suivant une direction de renforcement du composite 2D. Elle est ensuite soumise à un test de traction à température ambiante dans l’air. La rupture de l’éprouvette de traction intervient pour une contrainte de 300 MPa et une élongation relative de 0,4%. Dans un exemple comparatif 1’, une éprouvette de traction est usinée dans un composite SiC/BN/SiC fabriqué dans les mêmes conditions que l’exemple 1 mais avec une interphase classique de BN de 0,2 µm déposée sur toute son épaisseur avec un mélange de gaz purs composé d’ammoniac, d’hydrogène et de trichlorure de bore dont la pureté est égale à 99,95%, sans COCl 2 . Les résultats obtenus en traction à température ambiante dans l’air sont identiques aux précédents. Dans l’exemple 2, le procédé de fabrication d’un matériau composite selon l’invention utilise des préformes fibreuses renforcées suivant deux directions (2D). Elles sont constituées de fibres Nicalon-NLM202™ qui ont subi un traitement spécifique pour éliminer l’oxyde natif à leur surface selon un procédé bien connu. Les préformes sont disposées dans des outils de maintien et l’ensemble est introduit dans le réacteur de dépôt (33) de la figure 2 pour y déposer l’interphase par CVI. Dans une première étape de fabrication, un mélange de gaz composé d’ammoniac et d’hydrogène dont la pureté est égale à 99,95% et de trichlorure de bore de pureté identique, égale à 99,95%, est utilisée à la température de 700°C, sous une pression de 1,3 kPa, pendant une durée de 5 minutes. Dans une deuxième étape de fabrication, un mélange de gaz composé d’ammoniac et d’hydrogène de pureté égale à 99,95%, de trichlorure de bore de pureté égale à 99,95% et de dichlorure de carbonyle en concentration égale à 3% par rapport au trichlorure de bore, est utilisé dans les mêmes conditions de température et de pression pendant une durée de 150 minutes. Après évacuation de ses gaz réactifs, le réacteur est rempli d’argon et les préformes fibreuses sont portées à une température de 1100°C pendant 2 heures. Les préformes, toujours maintenues dans leurs outils sont ensuite consolidées par une couche de céramique, ici le carbure de silicium infiltré par CVI à partir d’un mélange de méthyltrichlorosilane et d’hydrogène selon le procédé déjà décrit dans l’exemple 1. Les préformes consolidées sont alors libérées de leurs outils de maintien et conservent leurs formes et leurs dimensions. La densification des préformes est poursuivie ici par CVI pour former la matrice céramique. Mais cette fois la matrice n’est plus constituée de SiC seul mais d’une matrice auto-cicatrisante telle que décrite dans le brevet initial US 5 246 736 puis ses variantes US 5 965 266 et WO2018220296. On infiltre ici des couches alternées de SiC et du système ternaire SiBC à partir du mélange hydrogène, méthyltrichlorosilane et trichlorure de bore additionné de 3% de COCl 2 relativement au trichlorure de bore, ce qui correspond, là aussi, à l’utilisation d’un trichlorure de bore purifié de ses seuls éléments volatils après sa synthèse. SiC est infiltré dans les mêmes conditions que dans l’exemple 1. Le ternaire SiBC est réalisé par infiltration chimique en phase vapeur à une température comprise entre 850 et 1150 °C et une pression comprise entre 0,5 et 30 kPa. Deux éprouvettes de traction sont usinées dans le composite ainsi formé après les étapes de fabrication de l’interphase, de traitement thermique, de consolidation des préformes puis de densification terminale avec une matrice auto-cicatrisante. Cet usinage est effectué de façon à obtenir la direction principale de l’éprouvette suivant une direction de renforcement du composite 2D. Après usinage, chaque éprouvette est revêtue d’une couche de carbure de silicium pour obturer les pores apparus avec l’usinage. La nature des fibres employées dont la stabilité thermique ne dépasse guère 1100°C et dont le module est plus faible (environ 220 Gpa) ainsi que l’utilisation d’une matrice auto-cicatrisante destinent particulièrement ce composite à des applications sous contraintes et températures modérées, comprises entre 600 et 1100°C. Ces éprouvettes sont soumises à des tests de fatigue en traction/traction à 120 MPa sous air, respectivement à 800 et 1050°C. Pour les deux températures la durée de vie est d’environ 200 heures, ce qui est de façon surprenante une valeur supérieure à celle obtenue avec une interphase en nitrure de bore classique selon les procédés précédents comme nous allons le voir dans l’exemple comparatif qui suit. Dans un exemple comparatif 2’, un même test est effectué sur des éprouvettes usinées dans un composite SiC/BN/SiC-SiBC fabriqué dans les mêmes conditions que l’exemple 2 mais avec une interphase de BN classique déposée sur toute son épaisseur en utilisant un mélange de gaz purs composé d’ammoniac, d’hydrogène et de trichlorure de bore dont la pureté est égale à 99,95%, sans COCl 2 . Les résultats obtenus lors de tests de fatigue en traction/traction à 120 MPa sous air, respectivement à 800 et 1050°C sont inférieurs aux précédents avec une durée de vie d’environ 180 heures. Dans l’exemple 3, les fibres utilisées sont des fibres Hi-Nicalon™ fabriquées par Nippon Carbon, fibres qui ont un module de 270 GPa. Les fils constitués avec ces fibres sont tissées de façon à former un textile 2D de faible épaisseur. On utilise ici une infiltration par CVD/CVI forcée avec un mélange gazeux qui arrive avec une direction sensiblement perpendiculaire à la surface du textile, selon une direction ascendante qui permet d’associer la convection naturelle à la convection forcée et à la diffusion sous pression réduite. On utilise ici un textile qui remplace les préformes (36) de la figure 2. Il est disposé perpendiculairement à l’arrivée des gaz dans le réacteur (33) de la figure 2 et obstrue presque toute la section du suscepteur (35) qui reçoit la plus grande partie du flux gazeux entrant dans le réacteur (33) grâce à la fermeture presque totale du passage entre le réacteur (33) et le suscepteur (35). Cette technique permet de créer une légère différence de pression entre la surface exposée à l’arrivée des gaz et la surface située du côté de leur évacuation vers la sortie du réacteur. Avec la faible épaisseur du textile, le flux de gaz traversant par convection forcée, la convection naturelle ascendante ainsi que la diffusion sous pression réduite permettent de revêtir toutes les fibres avec des conditions de concentration des réactifs à leur surface relativement proches, ceci dépendant cependant de la température utilisée pour le procédé relativement aux conditions de transfert de masse comme cela est montré depuis très longtemps dans le cas du dépôt à partir de jets gazeux impactant une surface plane (L. Vandenbulcke, J. Electrochem. Soc., 124 (1977) 1932-1937). La température utilisée est ici de 1300°C avec une pression des gaz de 2 kPa. Un mélange de gaz composé d’ammoniac et d’hydrogène dont la pureté est égale à 99,95% et de trichlorure de bore de pureté égale à 99,95% est utilisé dans une première étape pour infiltrer une couche d’interphase de 0,04 µm. Dans une deuxième étape de fabrication, un mélange de gaz composé d’ammoniac et d’hydrogène de pureté égale à 99,95%, de trichlorure de bore de pureté égale à 99,95% et de dichlorure de carbonyle en proportion égale à 2% par rapport au trichlorure de bore, est utilisé dans les mêmes conditions de température et de pression pour atteindre une épaisseur finale de l’interphase de 0,2 µm. Le mélange de trichlorure de bore et de dichlorure de carbonyle utilisé de nouveau ici correspond à un trichlorure de bore qui n’a été purifié après sa synthèse que de ses seules espèces volatiles comme Cl 2 et HCl, mais pas de son impureté principale, COCl 2 . Aucun traitement thermique n’est effectué ici après le dépôt à haute température. Cette température de dépôt élevée permet en effet d’assurer une bonne stabilité de l’interphase telle que déposée. Douze textiles, constitués de fils comprenant les fibres revêtues de leur interphase, sont superposés étroitement dans des outils de maintien perforés pour permettre le passage des gaz. La structure fibreuse ainsi constituée est ensuite consolidée par une couche de céramique, ici le carbure de silicium déposé par CVI à partir d’un mélange de méthyltrichlorosilane (CH 3 SiCl 3 ) et d’hydrogène (H 2 ) selon un procédé bien connu à une température d’environ 1000-1040 °C et une pression dans le domaine 7,5 à 15 kPa. La préforme ainsi consolidée est alors libérée de ses outils de maintien et la densification de la structure fibreuse cohérente est poursuivie ici par CVI pour former la matrice céramique, toujours constituée de SiC. Une éprouvette de traction est usinée dans le composite ainsi fabriqué. Cet usinage est effectué de façon à obtenir la direction principale de l’éprouvette suivant une direction de renforcement du composite 2D. Elle est ensuite soumise à un test de traction à température ambiante dans l’air. La rupture de l’éprouvette de traction intervient pour une contrainte de 290 MPa et une élongation relative de 0,35%. Dans un exemple comparatif 3’, une éprouvette de traction est usinée dans un composite SiC/BN/SiC fabriqué dans les mêmes conditions que l’exemple 3 mais avec une interphase classique de BN de 0,2 µm déposée sur toute son épaisseur en utilisant un mélange de gaz purs composé d’ammoniac, d’hydrogène et de trichlorure de bore dont la pureté est égale à 99,95%, sans COCl 2 . Les résultats obtenus en traction à température ambiante dans l’air sont identiques aux précédents. Ces exemples démontrent qu’une grande partie de l’interphase entre les fibres et la matrice peut être fabriquée avec un trichlorure de bore qui, après synthèse, n’a été purifié que pour éliminer les espèces très volatiles. Ce trichlorure de bore qui contient en particulier l’espèce COCl 2 en concentration supérieure à 1% jusqu’à environ 5%, évite le surcoût dû à sa difficile purification. Le résultat important et le plus inattendu concerne les propriétés des matériaux composites fabriqués avec ce type d’interphase. Celles-ci ne sont pas altérées par rapport à celles des composites fabriqués selon les procédés antérieurs qui utilisent un trichlorure de bore purifié conduisant à une interphase classique en nitrure de bore. De façon surprenante, des résultats supérieurs sont même obtenus avec l’invention relativement aux matériaux composites fabriqués avec l’interphase classique en nitrure de bore comme on peut le voir avec la comparaison des exemples 2 et 2’. Ces exemples ne sont évidemment pas exhaustifs et de nombreuses variantes peuvent y être apportées en fonction des caractéristiques des fibres, de la structure de leur agencement en fils, textiles ou préformes fibreuses, des conditions de traitement thermique qui dépendent des fibres et des conditions de fabrication de l’interphase compte tenu de la structure de l’agencement des fils, de la nature des matrices qui sont utilisées et des procédés d’infiltrations variés qui existent. De plus, il est possible d’infiltrer des sous-couches qui font partie intégrante de l’interphase. C’est ainsi que, lorsque le trichlorure de bore n’est purifié que des espèces chimiques très volatiles, il contient aussi du tétrachlorure de silicium, spécialement lorsque sa synthèse est effectuée dans un tube en silice. Il est possible, en première étape ou en fin de deuxième étape de fabrication de l’interphase, d’ajouter au mélange H 2 , NH 3 , BCl 3 (+COCl 2 ), le BCl 3 étant de pureté égale ou supérieure à 99% ou mélangé à plus de 1% de COCl 2 , un précurseur du silicium pour former une sous-couche à base du ternaire Si-B-N avec des proportions variables de silicium. Par exemple selon L. Vandenbulcke et al. (Proceedings of the 5th International Conference on High Temperature Ceramic Matrix Composites (2005) ISBN: 978-1-574-98263-3), on forme ainsi des couches résistantes à l’oxydation lorsque le pourcentage de silicium est égal à environ 20% en pourcentage atomique. Ce ternaire peut ainsi être utilisé comme sous-couche de l’interphase du côté fibre ou côté matrice. Le précurseur du silicium, ajouté au mélange gazeux dans au moins tout ou partie d’une des deux étapes de dépôt ou d’infiltration chimique, est choisi parmi le groupe comprenant le silane, les chlorures de silicium et le méthyltrichlorosilane. Pour faciliter la manipulation des tissus et surtout des fils, on peut aussi les enduire d’une couche de protection après dépôt de l’interphase à haute température. Cette couche de protection doit pouvoir être éliminée après fabrication de la structure fibreuse et avant densification par la matrice. On utilise classiquement des polymères qui sont en solution dans un solvant et sont appliqués par trempage ou pulvérisation de spray. L’élimination se fait essentiellement par traitement thermique sans laisser de résidu à la surface des fibres. Finalement, les matériaux composites fabriqués selon une quelconque des variantes du procédé décrit précédemment font partie intégrante de l’invention. La description précédente présente des exemples qui ne sont évidemment pas limitatifs. Des variantes ou des modifications peuvent y être apportées par l’homme de l’art sans que celles-ci sortent du cadre de l’invention. Toutefois le cadre de l’invention est déterminé classiquement par les revendications qui suivent. Un procédé de fabrication d’un matériau composite (1) comportant un renforcement par des fibres (10) et une matrice principalement composée de céramique, ladite matrice (11) dans laquelle les fibres revêtues d’une couche mince dénommée interphase (12) sont incluses, procédé caractérisé en ce qu’il comprend : - la fabrication d’une interphase en deux étapes enchaînées sans interruption, ladite interphase étant fabriquée de façon à former une couche mince sur les fibres par dépôt chimique ou infiltration chimique à partir d’une phase gazeuse constituée, dans une première étape de fabrication, d’un mélange de gaz composé au moins d’ammoniac et d’hydrogène dont la pureté est égale ou supérieure à 99,9% et de trichlorure de bore de pureté égale ou supérieure à 99%, puis constituée dans une deuxième étape de fabrication d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, la durée de la première étape étant inférieure ou égale à 20% de la durée totale de fabrication de l’interphase dont l’épaisseur finale est comprise entre 0,1 et 1 µm, - le traitement thermique des fibres ainsi revêtues de l’interphase, sans exposition à une atmosphère oxydante après revêtement des fibres par l’interphase, traitement thermique effectué à une température égale ou supérieure à 1100°C pendant une durée inférieure à 4 heures, - puis la fabrication du matériau composite par inclusion des fibres revêtues de l’interphase dans la matrice. Un procédé de fabrication selon la revendication 1 caractérisé en ce que, durant la première étape, on fabrique l’interphase avec un trichlorure de bore de pureté égale ou supérieure à 99,5%. Un procédé de fabrication selon la revendication 1 caractérisé en ce que, durant la deuxième étape de fabrication de l’interphase le trichlorure de bore utilisé n’est, après sa synthèse, purifié que des seuls éléments très volatils qui ont une température d’ébullition inférieure à 0°C. Un procédé de fabrication selon une quelconque des revendications 1 à 3 où un précurseur du silicium est ajouté au mélange gazeux dans au moins tout ou partie d’une des deux étapes de dépôt ou d’infiltration chimique, ce précurseur étant pris parmi le groupe comprenant le silane, un des chlorures de silicium et le méthyltrichlorosilane. Un procédé selon une quelconque des revendications 1 à 4 où les fibres sont des fibres en carbone, alumine, mullite ou carbure de silicium. Un procédé selon la revendication 5 où les fibres de carbure de silicium contiennent le carbone et le silicium comme éléments majoritaires et, entre autres impuretés, de l’oxygène à une concentration comprise entre 0,05 et 14% en pourcentage atomique. Un procédé selon une quelconque des revendications 1 à 4 où les fibres constituent un fil qui contient plusieurs centaines de fibres ou un textile fabriqué par tissage, tressage ou tricotage des fils. Un procédé selon la revendication 7 où la fabrication de l’interphase est effectuée par dépôt/infiltration chimique forcée à partir de la phase gazeuse, CVD/CVI forcée, dans une chambre de dépôt où la direction de l’écoulement de la phase gazeuse incidente et la direction principale des fils ou bien le plan du textile font un angle supérieur à environ 20 degrés, la fabrication de l’interphase étant effectuée à une température égale ou supérieure à environ 1100°C et à une pression comprise entre 0,2 et 10 kPa. Un procédé de fabrication selon la revendication 8 où le fil ou les fils, ou bien le textile, tous comprenant les fibres sont maintenus statiques dans la chambre de dépôt. Un procédé de fabrication selon la revendication 8 où le fil ou les fils, ou bien le textile, défilent dans la chambre de dépôt à une vitesse comprise entre 2 et 500 centimètres par minute. Un procédé de fabrication selon une quelconque des revendications 8 à 10 où la fabrication de l’interphase est effectuée par dépôt/infiltration chimique forcée à partir de la phase gazeuse, CVD/CVI forcée, dans un réacteur de dépôt où le positionnement du ou des fils ou bien du textile est horizontal et où le flux de gaz de l’entrée à la sortie du réacteur de dépôt/infiltration chimique est essentiellement ascendant, le transfert de masse vers toutes les fibres associant la convection forcée à la convection naturelle ascendante et la diffusion sous pression réduite. Un procédé selon une quelconque des revendications 1 à 4 où les fibres constituent une préforme tridimensionnelle fabriquée par tissage tridimensionnel des fils ou tissage des fils en couches de textile ou empilement de couches de textile, les couches de textile étant maintenues empilées par des outils de maintien constitués de matériaux solides perforés qui permettent le passage des gaz vers les fibres constituant les fils. Un procédé selon la revendication 12 où la fabrication de l’interphase est effectuée par infiltration chimique à partir de la phase gazeuse en mode continu (CVI) ou pulsé (CVI pulsée) à une température comprise entre 650 et 900°C et à une pression comprise entre 0,1 et 5 kPa. Un procédé selon les revendications 12-13 où, après traitement thermique des fibres revêtues de l’interphase, les outils de maintien sont utilisés pour consolider la préforme par une première couche de matrice fabriquée par CVI, la densification de la matrice étant poursuivie après avoir extrait la préforme de ses outils de maintien. Un procédé selon une quelconque des revendications 1 à 6 où le traitement thermique est effectué, selon la nature des fibres, à une température comprise entre 1100°C et 1600°C et selon une durée inférieure ou égale à 2 heures. Un procédé selon la revendication 15 où le traitement thermique est effectué à une température et selon une durée qui, sous atmosphère inerte, n’altèrent pas de plus de 5% le module d’élasticité intrinsèque nominal des fibres indiqué par le fabricant des fibres. Un procédé selon une quelconque des revendications 1 à 4 où la matrice est constituée d’au moins un matériau pris parmi les groupes des oxydes, des carbures, des nitrures ou des siliciures ou par une combinaison de matériaux pris parmi au moins un de ces groupes. Un procédé selon la revendication 17 où la matrice est constituée de carbure de silicium. Un procédé selon les revendications 1 à 4 où l’inclusion des fibres revêtues de l’interphase dans la matrice est effectuée au moins en partie par infiltration chimique à partir de la phase gazeuse (CVI). Un procédé selon la revendication 19 où la matrice est constituée de couches de natures différentes qui comprennent le carbure de silicium et au moins un carbure pris parmi le binaire bore-carbone ou le ternaire silicium-bore-carbone, l’élément bore étant préférentiellement apporté dans toutes ces couches par une phase gazeuse comprenant un trichlorure de bore de pureté inférieure à 99%. Un procédé selon une quelconque des revendications 1 à 4 où l’inclusion des fibres revêtues de l’interphase dans la matrice est effectuée au moins en partie par imprégnation par au moins un polymère précurseur de céramique suivi d’une pyrolyse. Un procédé selon une quelconque des revendications 1 à 4 où l’inclusion des fibres revêtues de l’interphase dans la matrice est effectuée au moins en partie en introduisant du carbone et une poudre céramique au sein des fibres et en infiltrant un métal à base de silicium à l’état fondu. Un procédé selon une quelconque des revendications 1 à 4 où le composite comporte un renforcement par des fibres qui constituent des fils allongées suivant une direction principale de renforcement (composite 1D), par des fils qui constituent des textiles avec deux directions principales de renforcement (composite 2D) ou qui comprennent en plus un renforcement partiel suivant une troisième direction (composite 2,5D), ou qui constituent un renforcement suivant N directions où N ≥ 3. Un procédé de fabrication d’un matériau composite comportant un renforcement par des fibres et une matrice principalement composée de céramique, ladite matrice dans laquelle les fibres revêtues d’une couche mince dénommée interphase sont incluses, procédé caractérisé en ce qu’il comprend : - la fabrication d’une interphase en deux étapes enchaînées sans interruption, ladite interphase étant fabriquée de façon à former une couche mince sur les fibres par dépôt chimique ou infiltration chimique à partir d’une phase gazeuse constituée, dans une première étape de fabrication, d’un mélange de gaz composé au moins d’ammoniac et d’hydrogène dont la pureté est égale ou supérieure à 99,9% et de trichlorure de bore de pureté égale ou supérieure à 99%, puis constituée dans une deuxième étape de fabrication d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, la durée de la première étape étant inférieure ou égale à 20% de la durée totale de fabrication de l’interphase dont l’épaisseur finale est comprise entre 0,1 et 1 µm, la fabrication étant effectuée sur un ou plusieurs fils ou bien un textile 2D selon un procédé de CVD/CVI forcée réalisé à une température supérieure à 1100°C, - puis la fabrication du matériau composite par inclusion des fibres revêtues de l’interphase dans la matrice. Un procédé de fabrication d’un matériau composite comportant un renforcement par des fibres et une matrice principalement composée de céramique, ladite matrice dans laquelle les fibres revêtues d’une couche mince dénommée interphase sont incluses, procédé caractérisé en ce qu’il comprend : - la fabrication d’une interphase, ladite interphase étant fabriquée de façon à former une couche mince sur les fibres par dépôt chimique ou infiltration chimique à partir d’une phase gazeuse constituée d’un mélange de gaz composé au moins d’ammoniac et d’hydrogène de pureté égale ou supérieure à 99,9%, de trichlorure de bore de pureté inférieure à 99% et de dichlorure de carbonyle en concentration supérieure à 1% en pourcentage atomique par rapport au trichlorure de bore, ladite interphase ayant une épaisseur comprise entre 0,1 et 1 µm, - le traitement thermique des fibres ainsi revêtues de l’interphase, sans exposition à une atmosphère oxydante après revêtement des fibres par l’interphase, traitement thermique effectué à une température égale ou supérieure à 1100°C pendant une durée inférieure à 4 heures, - puis la fabrication du matériau composite par inclusion des fibres revêtues de l’interphase dans la matrice. Un matériau composite fabriqué par un procédé selon l’une quelconque des revendications 1 à 25 .